(57)【要約】      （修正有）【課題】短期間で貯蔵している酒（焼酎）の熟成を満たすチタン製熟成収容容体（熟成貯蔵タンク）の提供。【解決手段】体に優しいチタン合金製酒収容容体（酒熟成貯蔵タンク）１の内部に、再結晶チタン合金大気圧受け長尺体薄板プレート１０を配置し、再結晶チタン合金大気圧受け長尺体薄板プレート１０に酒（焼酎）Ａが触れ、自然界の大気圧微共振・微共鳴の微振動を受け、酒（焼酎）Ａの組成を壊すことなく、酒（焼酎）Ａを緩やかにチタン合金製酒収容容体（酒熟成貯蔵タンク）１の中で循環させ、短期間で熟成させる方法。【選択図】図１
2016106613.tif 000002
【特許請求の範囲】
【請求項１】
図１、１チタン製酒収容容体（熟成貯蔵タンク）の中に、大気圧微共振・微共鳴を受ける、１０再結晶チタン合金気圧受け長尺体薄板プレートを複数枚備えた。大気圧受け循環プレート付熟成収容容体（熟成貯蔵タンク）。
【発明の詳細な説明】
【技術分野】
【０００１】本発明は、チタン合金製酒収容容体（熟成貯蔵タンク）の中の酒（焼酎）や醤油に、神秘な力を発揮する再結晶チタン合金大気圧受け長尺体薄板プレートに、微量な大気圧の微振動・微共振を受け緩やかに酒（焼酎）や醤油が触れ循環する事により熟成が促進され、更に原料の持つ独特の味わい・まろやかさ・香りを閉じ込める性質を発見した。酒（焼酎）や醤油を少し口に含んで試飲すると、口腔内温度で閉じ込められた酒（焼酎）が復活し、酒（焼酎）の原料の独特の味わい・まろやかさ・香りが口の中に広がる。この神秘性を有する再結晶チタン合金大気圧受け長尺体薄板プレートを備えた。大気圧受け循環プレート付き酒収容容体（熟成貯蔵タンク）に関する物である。【０００２】昔から酒の初期熟成には人が撹拌棒で酒や醤油を撹拌する方法が取れられ、さらに商品化に至るまでには長期間の熟成を要した。昨今では熟成を早める意味で酒や醤油の収容容体（熟成貯蔵タンク）の外部から電気式超音波振動エネルギー（例えば、特許文献１参照）。（非特許文献１参照）を与加し酒や醤油を強制的に撹拌していたが、強制的振動を酒（焼酎）や醤油に与えると、肉眼では見えないナノ、ミクロの気泡が酒（焼酎）醤油に自然な、味わい・まろやかさ・香りを壊している。【０００３】昨今、酒収容容体（酒熟成貯蔵タンク）はステンレス製が多く、このステンレス製酒収容容体（酒熟成貯蔵タンク）に入れ、長期間熟成させた酒（焼酎）を二年もの、三年ものとして瓶詰めし、消費者に販売されている。一番問題なのは酒の蔵元はステンレス製酒収容容体（酒熟成貯蔵タンク）として清潔なのは良いが、長期間ステンレス製酒収容容体（酒熟成貯蔵タンク））の中で酒（焼酎）の熟成を待っている間に、ステンレス合金からニッケルとクロームが溶け出し酒（焼酎）と混ざり、毎日飲酒する人の飲酒量にもよりますが、知らず知らずに微量ではあるが体内に入り、必要以上のニッケルとクロームが体の臓器に蓄積し、金属アレルギーや癌（がん）の発祥のもととなり体に悪い。【０００４】参考資料としてステンレスから溶け出すニッケルとクロームは人間にとって必要な微量元素であるが、日頃食品から摂取している。しかし飲酒量によっては必要以上に体内にニッケルやクロームを摂取することは、人によっては金属アレルギー、又臓器に蓄積されると癌のもととなる。このことは厚生労働省も認めている。【０００５】従来から使われている木製の酒収容容体・樽（たる）（熟成貯蔵タンク）はカビや雑菌の繁殖で、空の収容容体（熟成貯蔵タンク）の保管管理に神経を使った。又、甕（かめ）は振動で割れたりした、又、鉄製の琺瑯（ホウロー）仕上げの収容容体（熟成貯蔵タンク）は外気温の寒暖差で収縮し、ひび割れなどが起き、その個所から鉄分が溶けだし品質面に悪い影響が出る。昨今ステンレス製収容容体（熟成貯蔵タンク）は強度があり、見た目清潔感があり、ニッケルとクロームが溶け出し酒（焼酎）に混ざり長期熟成期間を要するほど体に悪い酒（焼酎）や醤油となる事を知りつつも、管理がしやすい点でステンレス製酒収容容体（熟成貯蔵タンク）が重宝がられている。【０００６】チタン合金が開発されて以来、謎に秘められたチタン合金を試行錯誤のすえ酒収容容体（熟成貯蔵タンク）の製作に着手した。チタン合金は錆びない、軽い、酒（焼酎）に溶けないので、酒（焼酎）や醤油を製造するには安全な酒収容容体（熟成貯蔵タンク）である。【０００７】体に良いチタン合金を使って収容容体（熟成貯蔵タンク）を製作すると製作費は従来使っているステンレス製収容容体（熟成貯蔵タンク）や鉄製の琺瑯（ホウロー）仕上げの収容容体（熟成貯蔵タンク）と比較すると高価な製作費となる。しかしチタン合金で収容容体（熟成貯蔵タンク）を一度製作すれば、半永久的に使用可能である。蔵元としては消費者に体に良い酒や醤油を安心して供給できる。しかし酒造大手や零細の蔵元は高価なチタン合金の収容容体（熟成貯蔵タンク）が酒や醤油の熟成に適していると分かっていても、簡単に切り替えられない企業側の金銭的な苦しい事情がある。【０００８】チタン合金が開発された目的はあくまでも戦略物資、原子力潜水艦・巨大原子力航空母艦・イージス艦のような大型の物を製作するためであり、鉄の数倍の硬さがあっても造船にはさほど問題視されなかった。しかしチタン合金を民需品として、小物の製作には簡単に曲がらない、切れない等、加工しづらい欠点があった。そこで試行錯誤のすえ加工しやすくするため、チタン薄板鋼板を一度真空炉の中で熱処理をし、再結晶チタン合金をあえて製造し、扱いにくいチタン合金を柔らかくした。通常のチタン合金と熱処理をしたチタン合金の硬度を下記に表す。【０００９】測定法、ロックウエル硬度測定結果は以下の通りである。
Ｂスケール
荷重１００ｋｇｆ
径  （１．６ｍｍ／１６ｉｎ）球
サンプル・チタン合金薄板鋼板０，５ｍｍ（幅６０ｍｍ×１５０ｍｍ）の母材を使用。
硬度          熱処理済み硬度
母材１、  ４９            ４１
母材２、  ４９            ３６
母材３、  ５１            ３９
素材メーカーの製造秘密過程でチタン合金薄板鋼板の硬度に誤差がある。
上記のように、熱処理をした再結晶チタン合金薄板鋼板は柔らかくなり加工適性が向上する。【００１０】本発明に使われる再結晶チタン合金大気圧受け長尺体薄板プレートを造り出す製造方法は、次の手順で行う。チタン合金薄板鋼板を真空加熱炉に入れ、炉内温度を８００℃以上とするとともに徐々に炉内を脱気し、炉内は真空状態（１０‐３〜１０‐４  Ｔｏｒｒ）とし、更に温度を材質の厚みによって１０００℃〜１１００℃まで上げる。その後、加熱を停止し真空加熱炉内の温度が（６３０℃〜６７０℃）に下がった時点で真空加熱炉内に窒素ガスを導入し常圧に戻し、一気に常温まで温度を下げる。この製法で（ＢＣＣ体心立方格子）優れた可逆性を有する再結晶チタン合金大気圧受け長尺体薄板プレートができた。【００１１】本発明は再結晶チタン合金大気圧受け長尺体薄板プレートに酒（焼酎）や醤油が触れると、味・香り・まろやかさが閉じ込められる事が分かった。【００１２】結晶チタン合金大気圧受け長尺体薄板プレートに触れた酒（焼酎）や醤油は口に含んだ時、口腔内体温で酒（焼酎）が原料の独特の香り・まろやかさが復活し口の中に再び広がる。再結晶チタン合金大気圧受け長尺体薄板プレートは神秘な力を発揮する事が分かった。【００１３】再結晶チタン合金大気圧受け長尺体薄板プレートの神秘性は数値で表すことができない。今後あらゆる食品分野に再結晶チタン合金を使った食品製造の開発に活用されて行くであろう。
【背景技術】
【００１４】昨今、酒類の熟成を早める研究・開発が盛んに行われている。最近、酒収容容体（酒熟成貯蔵タンク）の外部から、（例えば特許文献１参照）電気式超音波振動エネルギーを付加し熟成を早めようとする方法と、酒（焼酎）の中に、（非特許文献１参照）直接電気式超音波振動エネルギーを与え熟成を早める方法があるが、これらは逆に酒（焼酎）の中に肉眼では見えないミクロ、ナノ単位の空気が混入し、酒（焼酎）本来の味わい、まろやかさ、香りを壊している。
【先行技術文献】
【特許文献】
【００１５】
【特許文献１】特許第４０６９２６５号
【００１６】
【非特許文献１】特公平３−６９２７７号
【００１７】アルコールを抽出するには蒸溜製造法と発酵熟成法がある。昔から、焼酎などの酒類は、新酒を造る際に数ヶ月間、仮置き収容容体（仮置き貯蔵タンク）の中の酒（焼酎）を定期的に木の撹拌棒で撹拌、熟成をうながし、熟成の時期を見計らい、木の樽（たる）や甕（かめ）に移し替え、涼しい倉で長期間酒を熟成させることにより、味わい・まろや
2016106613.tif 000003
を水で薄めて販売している。【００１８】酒（焼酎）の製造方法は。焼酎には・常圧蒸留法と・減圧蒸留法がある。
常圧蒸留法は、伝統的な本格焼酎の蒸留方法で。通常の大気圧で蒸留する方法です。原料の特徴を酒質に反映させやすく個性的な味になる。
減圧蒸留法は、新しい技術で蒸留機の内部で大気圧を下げることにより、もろみを４０度位の低い温度で蒸留しますと、一般的に癖の少ないマイルドな味になる。【００１９】現在製造工程に使われている一次仕込み容器、二次仕込み容器、蒸留装置、検定済み酒収容容体（酒熟成貯蔵タンク）等はステンレス製が多く採用されている。
（酒貯蔵タンクは酒税との兼ね合いで蔵元の申告を持って所轄の税務署が検定済、定めている）特にステンレス製の検定済み酒収容容体（酒熟成貯蔵タンク）は長期間熟成用のタンクとして使われている。【００２０】昔から酒収容容体（酒熟成貯蔵タンク）は、樽（たる）や素焼きの甕（かめ）はわれやすく、これらに変わり鉄製で琺瑯（ホウロー）仕上げの酒収容容体（酒熟成貯蔵タンク）ができた。これらの酒収容容体（酒熟成貯蔵タンク）で数年間、酒の熟成に適した温度の倉で保管する事は昔からの製造習慣。それによって、味わい・まろやかさ・香り、が出るとされている。特に素焼きの甕（かめ）は遠赤外線を発するから酒がまろやかになると言われてきた。しかし長期間熟成ようの甕（かめ）の中の酒（焼酎）は、甕（かめ）一つ一つそれぞれ味やまろやかさが違うのも自然界のなす業（わざ）、素焼きの甕（かめ）が良いとされているのは、昔からの製造習慣である。
【発明の概要】
【発明が解決しようとする課題】
【００２１】本発明は、チタン製熟成収容容体（熟成貯蔵タンク）の中に、再結晶チタン合金大気圧受け長尺体薄板プレートを複数枚配置し、大気圧を利用し熟成の進行をうながす、再結晶チタン合金大気圧受け長尺体薄板プレートに酒類や水が触れることで反応し、酒類や水をまろやかにする神秘な力を持っている事が分かった。この神秘な力を解明する機器は現段階ではない。なぜ熟成が早まるか、なぜ酒がまろやかになるのかを測定する検査装置はない、測定不可能である、現時点では酒の味覚は人間の五感に頼るしか方法しかない。（財）チタン協会の談【００２２】本発明の大気圧受け循環プレート付熟成収容容体（熟成貯蔵タンク）は、上記の酒（焼酎）の熟成に関して数々の試作を試み、酒収容容体（熟成貯蔵タンク）の中の酒（焼酎）が再結晶チタン合金大気圧受け長尺体薄板プレートに触れ、自然界の大気圧、微共振・微共鳴の微振動により緩やかに酒収容容体（熟成貯蔵タンク）の中を循環させる事で、酒（焼酎）の熟成を早め・品質にもっとも適している事が分かった。【００２３】本発明の大気圧受け循環プレート付熟成収容容体（熟成貯蔵タンク）は、酒類の熟成には自然の法則に逆らわず、短期間で貯蔵している酒（焼酎）の熟成を満たす目的とするものである。
【課題を解決するための手段】
【００２４】本発明の大気圧受け循環プレート付熟成収容容体（熟成貯蔵タンク）の中には、再結晶チタン合金大気圧受け長尺体薄板プレートが装備されている、酒収容容体（熟成貯蔵タンク）の中で再結晶チタン合金大気圧受け長尺体薄板プレートに、酒（焼酎）が触れ、酒の組成を壊すことなく、大気圧の微共振・微共鳴の微振動によって緩やかに循環がおこなわれ、酒（焼酎）本来の味わい、まろやかさ、香りを短期間で熟成させる目的で開発した。再結晶チタン合金の製造方法は［０００９］で説明している。【００２５】大気圧受け循環プレート付熟成収容容体（熟成貯蔵タンク）に使われるチタン合金の鋼材の厚みは２ｍｍ〜５ｍｍの材質を使って酒収容容体（熟成貯蔵タンク）を製作する。内部には再結晶チタン合金大気圧受け長尺体薄板プレート、厚さは０，３５ｍｍ〜１，２ｍｍ、幅４００ｍｍ×長さ１５００ｍｍ、微量な大気圧の微共振・微共鳴を敏感に受け止める。大気圧受け循環プレート付熟成収容容体（熟成貯蔵タンク）の中の酒（焼酎）は自然界の法則にしたがい、緩やかに循環し酒（焼酎）の組成を壊すことなく熟成をうながすものである。【００２６】酒（焼酎）（酒熟成貯蔵タンク）の収容量に応じて再結晶チタン合金大気圧受け長尺体薄板プレートの厚みと幅と長さは、大気圧受け循環プレート付熟成収容容体熟成貯蔵タンク）の酒（焼酎）の収容量によって複数枚増減し、調整し使い分けをすると良い。
【発明の効果】
【００２７】本発明は体に良いチタン合金を使って、大気圧受け循環プレート付熟成収容容体（熟成貯蔵タンク）を製作した、大気圧受け循環プレート付熟成収容容体（熟成貯蔵タンク）の特長を下記にのべる。【００２８】大気圧受け循環プレート付熟成収容容体（熟成貯蔵タンク）は体に良いチタン合金を使い製作されている、人に優しく、錆びない、あらゆる薬液に溶けない、しかも軽くて引っ張り強度は他の金属と比較しても数倍の強度がある、大気圧受け循環プレート付熟成収容容体（熟成貯蔵タンク）である。【００２９】本発明は、酒（焼酎）の熟成を早めるために人工的電気式超音波振動エネルギーを使わず、自然界の大気圧を活用した大気圧受け循環プレート付熟成収容容体（熟成貯蔵タンク）である。内部には再結晶チタン合金大気圧受け長尺体薄板プレートを配置し、その再結晶チタン合金大気圧受け長尺体薄板プレートに酒（焼酎）が触れることで、大気圧の微共振・微共鳴を敏感に受け止め、自然の法則に逆らわず、その微振動・微共鳴を大気圧受け循環プレート付熟成収容容体（熟成貯蔵タンク）の中で、酒（焼酎）は緩やかに循環し熟成をうながす事で、原料が持つ、味わい、まろやかさ、香りの良い酒（焼酎）が誕生する。この大気圧の微共振・微共鳴の微振動は測定不可能である。大気圧に付いては下記の通りである。【００３０】    参考資料
大気圧測定器には電気式気圧計、液柱型水銀気圧計、ブルドン型気圧計等の測定範囲は８７０ＨＰａ〜１０５０ＨＰａ（ヘストパスカル）で、それ以下は測定不可能である。
このような微共振・微共鳴は一般的には活用されてなく、解明されてないのが現状である。【００３１】何よりもチタン合金は人体に無害であり、人工骨など医療用として普及し始め、民需の市場に出たのは極最近である。再結晶チタン合金が酒（焼酎）に対する神秘な効果があることは、いまだに解明されていない。特に長期熟成を要する酒（焼酎）の酒収容容体（熟成貯蔵タンク）には好適な素材である。（財）チタン協会の回答である。
【図面の簡単な説明】
【００３２】
【図１】チタン合金製酒収容容体（酒熟成貯蔵タンク）の断面図である。
【図２】図１、１チタン合金製酒収容容体（酒熟成貯蔵タンク）の、Ｃ−Ｃ真上から見た矢視図である。
【図３】吊り下げ棒装着拡大図である。
【発明を実施するための形態】
【００３３】  以下、本発明の実施の形態を図１〜図３に基づいて説明する。
図１においては、１チタン合金製酒収容容体（熟成貯蔵タンク）、の上部に、２大きい蓋を取り付け。内部点検用の、３小口のぞき蓋は、４蝶板につながっている、３−３取って開閉用、３中の液をのぞき見る蓋（ふた）。
チタン合金製酒収容容体（酒熟成貯蔵タンク）内の液、圧力に耐える、５結合するカラーで。上下結合する、液漏れ防止に、６テフロンガスケットをはさみ、７チタン結合ボルトで強固に締め結合する。８酒取り出し開閉バルブである。
１チタン合金製酒収容容体の内部に、９チタン鋼管、吊り下げ丸棒、１０再結晶チタン合金大気圧受け長尺体薄板プレートを吊り下げ、図２、１１、１０のプレート固定止め。
１２は９のチタン鋼管、吊り下げ棒を支える受け、以上、１から１２までで１基のチタン合金製酒収容容体（熟成貯蔵タンク）が構成されている。
Ａ酒（焼酎）。
Ｃ−Ｃ上から見た図２矢視図の記号である。
上記の構成からなるチタン合金製酒収容容体（酒熟成貯蔵タンク）である。
【００３４】図２
Ｃ−Ｃ真上から見た矢視図である。
１チタン合金製酒収容容体（酒熟成貯蔵タンク）。
Ａ酒（焼酎）。
９チタン鋼管、吊り下げ丸棒。
１０再結晶チタン合金大気圧受け長尺体薄板プレート。
１１、１０のプレート固定止め。
１２、９チタン鋼管吊り下げ丸棒を支える受け。
１０、再結晶チタン合金大気圧受け長尺体薄板プレートが大気圧を受けやすく、Ａ酒（焼    酎）が循環し熟成をうながすような配置にする。
【００３５】図３
９チタン鋼管吊り下げ丸棒を、１２支え受けに装着した拡大図である。
９チタン鋼管吊り下げ丸棒。
１２Ｃの字型、割れ目。
【実施例１】
【００３６】実験は３３０リッター入り酒収容容体（酒熟成貯蔵タンク）、２基。その内の１基に再結晶チタン合金大気圧受け長尺体薄板プレートを装着し、２基の中の酒（焼酎）の熟成度合い比較をする。
図１、１チタン合金製酒収容容体（酒熟成貯蔵タンク）の中にＡ酒（焼酎）を入れただけ        のもの。
図１、１チタン合金製酒収容容体（酒熟成貯蔵タンク）の中には、１０再結晶チタン合金        大気圧受け長尺薄板プレートを装着し、Ａ酒（焼酎）を入れたもの。この２種類        を比較実験した。
【実施例２】
【００３７】「熟成官能評価表」には２種類のチタン合金製酒収容容体を準備し使う。
（Ａ）・３３０リッター入りチタン合金製酒収容容体のみ。
（Ｂ）・３３０リッター入りチタン製酒収容容体の内部に再結晶チタン合金大気圧受け長    尺体薄板プレートを装着した酒収容容体。
この２種類（Ａ）と（Ｂ）共に３３０リッター入り酒収容容体の中に、蒸留された新酒（焼酎）３００リッターを購入し、チタン合金製酒収容容体の中に新酒（焼酎）を同時に入れ実験に入る。
購入した新酒（焼酎）をチタン製酒収容容体の中で３ヶ月間熟成させたのち、その２種類から各８リッターを取り出し、１１名の官能評価者により試飲をおこなった結果が「熟成官能評価表」である。
【実施例３】
【００３８】図１の１同じ形状の２種類の収容容体の中に、
（Ａ）酒収容容体に購入したＡ新酒（焼酎）をいれ、１０再結晶チタン合金大気圧受け長      尺体薄板プレートが装着してないＡ新酒（焼酎）の熟成実験を３ヶ月間する。
（Ｂ）酒収容容体の内部に再結晶チタン合金大気圧受け長尺体薄板プレートを装着した酒      収容容体の中に、購入したＡ新酒（焼酎）をいれ熟成実験を共に３ヶ月間する。
この２種類を、３ヶ月間の実験終了後に熟成度を調べるため、試飲用に各８リッターを酒収容容体から取り出し２種類の比較をみる。
試飲の結果は「熟成官能評価表」に示す。
【実施例４】
【００３９】「熟成官能評価表」の基準は、味わい、まろやかさ、香りの順に評価した。
【実施例５】
【００４０】１１名の官能評価者により、おこなった熟成官能結果は下記の表の通りである。
【実施例６】
【００４１】
【表１】
2016106613.tif 000004
【実施例７】
【００４２】試飲評価、（Ａ）酒収容容体、図１の１チタン合金製酒収容容体に、購入したＡ新酒（焼酎）３００リッターを充填し、３ヶ月間の熟成をみたが、良い評価が得られなかった。
味わいと、まろやかさ、香りの熟成が進んでいない。
【実施例８】
【００４３】試飲評価、（Ｂ）酒収容容体、図１の１チタン合金製収容容体に、購入したＡ新酒（焼酎）３００リッターを充填し、１０再結晶チタン合金大気圧受け長尺体薄板プレートに触れた、Ａ新酒（焼酎）は３ヶ月間で、チタン合金製酒収容容体の中で見事に熟成し、味わいと、まろやかさ、香りは、従来の長期熟成ものの酒（焼酎）と同等の酒（焼酎）が、大気圧を利用し短期間で熟成が進行したことが「熟成官能評価表」で確認できた。
【実施例９】
【００４４】これからの酒造には、体に良い、Ａチタン合金製酒収容容体（熟成貯蔵タンク）に、１０再結晶チタン合金大気圧受け長尺体薄板プレートが装着された、新しい酒造の幕開けに成ると確信する。
【産業上の利用可能性】
【００４５】ステンレス製酒収容容体（酒熟成貯蔵タンク）は、見た目は綺麗で清潔そうに見えるが、ステンレス製酒収容容体（酒熟成貯蔵タンク）はニッケルとクロームが酒の中に溶け混ざることは、熟成期間の長い酒（焼酎）ほどニッケル・クロームが混ざり、酒（焼酎）の品質面にも悪い影響がある、又、酒（焼酎）を長期間飲酒することでニッケルとクロームが臓器に取り込まれ、人によっては金属アレルギーや体の臓器に蓄積され癌のもとになる、このニッケルとクロームが影響していることは、厚生労働省も認めている。
今後、酒（焼酎）は体に良いオールチタン合金製酒収容容体（酒熟成貯蔵タンク）内に大気圧受け循環プレートを装着された熟成収容容体（熟成貯蔵タンク）に切り替わっていくであろう。【００４６】本発明の大気圧受け循環プレート付熟成収容容体（熟成貯蔵タンク）は、カビない、錆びない、割れない、酒に溶けない、軽い、強い、清潔、人に優しい。このようにチタン合金はあらゆる工業用薬品に溶けない、酸にも溶けない、優れた素材である、よって酒（焼酎）は大気圧受け循環プレート付熟成収容容体（熟成貯蔵タンク）の基材としてチタン合金は相応しい。【００４７】大気圧受け循環プレート付熟成収容容体の中に備えられている再結晶チタン合金大気圧受け長尺体薄板プレートは、美味しい酒造りに神秘な力を発揮し、熟成期間の短縮は、酒造元の健全経営にも大きく貢献する。今後、酒収容容体（酒熟成貯蔵タンク）の中に再結晶チタン合金大気圧受け長尺体薄板プレートを装着された酒収容容体（熟成貯蔵タンク）は、酒（焼酎）ばかりでなく醤油・酢・醸造製品に幅広く使われ、大きく貢献すると確信をもつ。昔から受け継がれてきた熟成酒の酒造方法も、今後、体に良いチタン製の大気圧受け循環プレート付熟成収容容体（熟成貯蔵タンク）に移り変わって行くことを厚生労働省も望んでいる。
【図１】
2016106613.tif 000005
【図２】
2016106613.tif 000006
【図３】
2016106613.tif 000007